(57)【要約】  本発明は、準連続プロセスにおいて、複数の半完成品（１、２、３）から、互いに角度をもって延在している横断面部分を有する成形プリフォーム又はＦＲＰ構成部品を製造するための引き抜き成形方法であって、プリフォームを製造するために、多層半完成品構造（ＨＡ）の少なくとも１つの多層半完成品構造（ＨＡ）が分配ユニット（１１）から分配され、分配ユニット（１１）から分配された多層半完成品構造が、成形装置（１２）に供給され、半完成強化繊維層（１、３）及び少なくとも１つの樹脂フィルム（２）からなるいくつかのウェブの組み合わせからなり；半完成品構造が、成形装置（１２）内を案内され、曲がった外形を成形するために半完成品構造の少なくとも１つの横断面部分が曲げられ、任意で硬化プロセスの後に、半完成品構造（ＨＡ３）が圧縮装置（１３）において圧縮され、切断プロセスの後に、プリフォーム又は構成部品の長手方向部分が除去される引き抜き成形方法に関する。また、本発明は、該方法を実行するための圧縮装置及び引き抜き成形システム（Ｐ）にも関する。
2011513085.tif 000002
【特許請求の範囲】
【請求項１】
準連続プロセスにおいて、複数の半完成品（１、２、３）から、互いに角度をもって延在している横断面部分を有する成形プリフォームを製造するための引き抜き成形方法であって、
・分配ユニット（１１）から少なくとも１つの多層半完成品構造（ＨＡ）を分配し、この半完成品構造を成形装置（１２）内に供給する工程と、
・前記半完成品構造の横断面部分が曲がった外形を形成するように、前記成形装置（１２）を通して前記半完成品構造を案内することによって前記半完成品構造の少なくとも１つの横断面部分を曲げる工程と、
・圧縮装置（１３）において、移動可能なツール部品を一斉に移動させた後に前記ツール部品を互いから離れて移動させることによって、前記半完成品構造（ＨＡ３）を前記成形装置（１２）から出たところで前記横断面形状に圧縮する工程であって、前記ツール部品が互いから離れて移動されるときに前記半完成品構造の供給移動が起こり、加熱及びそれと同時の圧縮が樹脂材料を硬化させ、且つ横断面部分の圧縮とともに前記半完成品構造の横断面部分が形状を維持しながら互いに対して固定されるように、前記半完成品構造が前記圧縮装置（１３）において加熱され、前記半完成品構造の供給移動が圧縮プロセス中は中断される、前記横断面形状に圧縮する工程と、
・固定された不織物を有する前記半完成品構造（Ｈ４）から長手方向部分を切断し、この長手方向部分をプリフォームとして除去する工程とを特徴として含み、
前記分配ユニット（１１）によって分配されて前記成形装置（１２）に供給された前記多層半完成品構造（ＨＡ）が、半完成強化繊維層（１、３）からなるいくつかのウェブと少なくとも１つの樹脂フィルム（２）との組み合わせであり、前記半完成強化繊維層（１、３）が、半完成品構造（ＨＡ）の総重量の１５％以下の割合で前記半完成強化繊維層（１、３）を固定するためのバインダ樹脂を含み、少なくとも１つの樹脂フィルム（２）が、少なくとも２つの半完成強化繊維層（１、３）の間に位置していることを特徴とする、引き抜き成形方法。
【請求項２】
前記成形装置（１２）に供給された前記多層半完成品構造（ＨＡ）の半完成強化繊維層（１、３）が樹脂で含浸されていないことを特徴とする、請求項１に記載の引き抜き成形方法。
【請求項３】
前記成形装置（１２）に供給された前記半完成強化繊維層（１、３）が、少なくとも部分的に、強化繊維の織物層からなることを特徴とする、請求項１又は２に記載の引き抜き成形方法。
【請求項４】
前記半完成強化繊維層（１、３）が、少なくとも部分的に、互いに縫合されたいくつかの乾燥織物層からなることを特徴とする、請求項３に記載の引き抜き成形方法。
【請求項５】
前記半完成強化繊維層（１、３）が、少なくとも部分的に、強化繊維の不織物からなることを特徴とする、請求項１乃至４のいずれか一項に記載の引き抜き成形方法。
【請求項６】
前記半完成強化繊維層（１、３）が、少なくとも部分的に、互いに縫合された強化繊維のいくつかの不織物からなることを特徴とする、請求項５に記載の引き抜き成形方法。
【請求項７】
前記半完成品構造（ＨＡ）が、バインダ材料として不織布の層を特徴として備えることを特徴とする、請求項１乃至６のいずれか一項に記載の引き抜き成形方法。
【請求項８】
前記半完成品構造（ＨＡ）が前記成形装置（１２）内に供給される前に、バインダ材料が粉末状材料の形態で少なくとも１つの半完成強化繊維層（１、３）の上に適用されることを特徴とする、請求項１乃至７のいずれか一項に記載の引き抜き成形方法。
【請求項９】
前記バインダが、熱硬化性プラスチック材料若しくは熱可塑性材料、又はその両方から構成された粉末状材料であることを特徴とする、請求項８に記載の引き抜き成形方法。
【請求項１０】
前記熱硬化性プラスチック材料がエポキシ樹脂であることを特徴とする、請求項９に記載の引き抜き成形方法。
【請求項１１】
前記圧縮装置（１３）における圧縮中に、第１の工程において、前記ツール部品が、第１の圧縮位置に移動されてこの圧縮位置において所定時間保持され、そして、第２の工程において、予圧縮された半完成品構造（Ｈ４）のその後の後圧縮を実行するために、前記ツール部品が、少なくとも２つのツール部品が前記第１の圧縮位置におけるよりも一斉により近くに移動される第２の圧縮位置へと、互いに対して移動されることを特徴とする、請求項１乃至１０のいずれか一項に記載の引き抜き成形方法。
【請求項１２】
前記複数の半完成強化繊維層（１、３）が、前記分配ユニット（１１）における分配ロールからほどかれることを特徴とする、請求項１乃至１１のいずれか一項に記載の引き抜き成形方法。
【請求項１３】
プリプレグからなる強化層が、局所的に前記プリフォームの上に設置され、前記プリフォームと前記強化層との組み合わせが、その後に硬化されることを特徴とする、請求項１乃至１２のいずれか一項に記載の引き抜き成形方法。
【請求項１４】
乾燥不織物からなる強化層が、局所的に前記プリフォームの上に設置され、前記強化層を有するプリフォームと樹脂フィルムとの組み合わせが、その後に硬化され、樹脂フィルムが、前記プリフォームとその上に配置された次の不織物との間に設置されることを特徴とする、請求項１乃至１２のいずれか一項に記載の引き抜き成形方法。
【請求項１５】
前記樹脂フィルムの樹脂を少なくとも８０％まで架橋するために、前記圧縮装置（１３）における前記半完成品構造（ＨＡ３）の圧縮後に、前記半完成品構造（ＨＡ４）が焼き戻し炉（１４）において硬化されることを特徴とする、請求項１乃至１４のいずれか一項に記載の引き抜き成形方法。
【請求項１６】
樹脂注入プロセスにおいて、前記プリフォームの除去後に、樹脂が前記プリフォームに供給され、その後に前記プリフォームが硬化されることを特徴とする、請求項１乃至１５のいずれか一項に記載の引き抜き成形方法。
【請求項１７】
前記半完成品構造（ＨＡ）が前記成形装置（１２）内に供給される前に、重力の方向を基準にして半完成強化繊維層（１、３）からなる構造の上面若しくは底面、又はその両方の上に分離箔がさらに設置されることを特徴とする、請求項１乃至１６のいずれか一項に記載の引き抜き成形方法。
【請求項１８】
樹脂フィルム（２）を半完成強化繊維層（１、３）と組み合わせ、したがって前記半完成強化繊維層（１、３）からなる構造を成形するために、前記樹脂フィルム（２）及び分離箔が、上下に配置される層の形態でロールに巻回されており、前記ロールから一緒にほどかれることを特徴とする、請求項１７に記載の引き抜き成形方法。
【請求項１９】
前記分配ユニット（１１）によって利用可能になった半完成強化繊維層（１、３）、樹脂フィルム（２）、及び、分離箔から構成された構造が、分配ロールから分配されることを特徴とする、請求項１７又は１８に記載の引き抜き成形方法。
【請求項２０】
前記分配ユニット（１１）が、半完成強化繊維層（１、３）、樹脂フィルム（２）、及び、分離箔からなる構造を利用可能にすることができるように、半完成強化繊維層（１）が第１の分配ロールから分配され、分離箔を有する前記樹脂フィルムが第２の分配ロールから分配されることを特徴とする、請求項１７に記載の引き抜き成形方法。
【請求項２１】
前記分配ユニット（１１）が、半完成強化繊維層（１、３）、樹脂フィルム（２）、及び、分離箔からなる構造を利用可能にすることができるように、半完成強化繊維層（１）が第１の分配ロールから分配され、樹脂フィルムが第２の分配ロールから分配され、分離箔が第３の分配ロールから分配されることを特徴とする、請求項１７に記載の引き抜き成形方法。
【請求項２２】
前記分配ユニット（１１）によって利用可能になった半完成品（１、２）からなる構造が、いくつかの半完成強化繊維層と、いくつかの樹脂フィルムとからなり、底層が樹脂フィルムから構成されており、上層が乾燥不織物又は織物の層から構成されていることを特徴とする、請求項１乃至１６のいずれか一項に記載の引き抜き成形方法。
【請求項２３】
前記分配ユニット（１１）に供給された前記半完成品（１、２）の構造が、少なくとも２つの半完成強化繊維層（１、３）と、少なくとも２つの樹脂フィルム（２）とからなり、前記半完成品（１、２）の構造の上層及び底層が、それぞれ、乾燥不織物又は織物から構成されていることを特徴とする、請求項１乃至１６のいずれか一項に記載の引き抜き成形方法。
【請求項２４】
前記少なくとも２つの平坦な乾燥不織物又は織物（１、３）及び前記少なくとも１つの樹脂フィルム（２）が、それぞれ、前記分配ユニット（１１）の分配ロール（ａ１、ｂ１、ｃ１）から分配されることを特徴とする、請求項２２又は２３に記載の引き抜き成形方法。
【請求項２５】
個々の不織物を固定するために、少なくとも１つの乾燥不織物又は織物にバインダが設けられていることを特徴とする、請求項１６乃至２４のいずれか一項に記載の引き抜き成形方法。
【請求項２６】
前記成形装置（１２）に供給された前記半完成品構造（ＨＡ１、ＨＢ１）が移送ローラにより前記成形装置内を案内されるときに、前記半完成品構造（ＨＡ１、ＨＢ１）の少なくとも１つの横断面部分の位置が公称角度位置まで連続的に変化させられ、前記移送ローラが、前記半完成品構造に接触し、且つ前記成形装置（１２）の長手方向を基準にして前記成形装置（１２）の入口領域（Ｅ２）における位置から出口領域（Ａ２）における位置までその配向が連続的に変化することを特徴とする、請求項１６乃至２５のいずれか一項に記載の引き抜き成形方法。
【請求項２７】
前記成形装置（１２）に供給された前記半完成品構造（ＨＡ１、ＨＢ１）が成形通路により前記成形装置内を案内されるときに、前記半完成品構造（ＨＡ１、ＨＢ１）の少なくとも１つの横断面部分の位置が公称角度位置まで連続的に変化させられ、前記成形通路が、前記半完成品構造に接触し、且つ前記成形装置（１２）の長手方向を基準にして連続的に変化する成形外形を有することを特徴とする、請求項１６乃至２５のいずれか一項に記載の引き抜き成形方法。
【請求項２８】
前記圧縮装置（１３）における加熱中に、前記樹脂フィルムの樹脂が少なくとも４０％まで架橋されることを特徴とする、請求項１６乃至２７のいずれか一項に記載の引き抜き成形方法。
【請求項２９】
前記圧縮装置（１３）における圧縮中に、第１の工程において、前記ツール部品が、第１の圧縮位置に移動されてこの圧縮位置において所定時間保持され、そして、第２の工程において、予圧縮された半完成品構造（ＨＡ４）のその後の後圧縮を実行するために、前記ツール部品が、少なくとも２つのツール部品が前記第１の圧縮位置におけるよりも一斉により近くに移動される第２の圧縮位置へと、互いに対して移動されることを特徴とする、請求項１乃至２８のいずれか一項に記載の引き抜き成形方法。
【請求項３０】
前記成形装置（１２）が、前記半完成品構造（ＨＡ）が前記成形装置内を案内されるときに前記半完成品構造（ＨＡ）がその長手方向において湾曲しているような方法で実現される外形表面を特徴として備えることを特徴とする、請求項１乃至２９のいずれか一項に記載の引き抜き成形方法。
【請求項３１】
互いに角度をもって延在している横断面部分を有する半完成品構造（ＨＡ３、ＨＢ３）を圧縮するための圧縮装置であって、
・互いに対して移動可能とされ、互いに角度をもって延在しているツール部品表面をそれぞれ特徴として備える少なくとも２つのツール部品であって、互いに角度をもって延在している前記半完成品構造（ＨＡ３、ＨＢ３）の横断面部分が前記ツール部品と接触させられることができるように、一方のツール部品のツール部品表面及び他方のツール部品のツール部品表面が、それぞれ、反対を向いた表面法線を有して互いの反対側に位置する、少なくとも２つのツール部品と、
・前記ツール部品（３２）の１つを移動するための２つの調整ユニット（４１、４２）であって、各調整ユニットが、移動可能なツール部品（３２）の各ツール部品表面の一方の表面法線の方向における移動可能なツール部品（３２）の直線移動が実現されることができるような方法で設計されている、２つの調整ユニット（４１、４２）と、
・各調整ユニットと、この調整ユニットによって移動されるツール部品との間にそれぞれ連結されており、これらの調整ユニットの直線移動に対して垂直な前記ツール部品の相対移動を可能にする２つの案内ユニット（５１、５２）と
を特徴として備える圧縮装置。
【請求項３２】
前記調整ユニット（３１、３２）が、互いに対して移動可能な前記２つのツール部品の前記ツール部品表面の表面法線が互いに垂直に延在しているような方法で設計されていることを特徴とする、請求項３１に記載の圧縮装置。
【請求項３３】
複数の半完成品（１、２）から互いに角度をもって延在している横断面部分を有する成形半完成繊維製品プリフォーム又はＦＲＰプリフォーム若しくはＦＲＰ構成部品を製造するための引き抜き成形システム（Ｐ）であって、分配ユニット（１１）と、成形装置（１２）と、圧縮ツール（１３）と、引き出しギア（１５）と、切断ユニット（１６）とを特徴として備え、前記圧縮装置が、請求項３１又は３２にしたがって実現される、引き抜き成形システム（Ｐ）。
【請求項３４】
前記分配ユニット（１１）が、前記成形装置（１２）に分配するための少なくとも２つの分配ロール（ａ１、ｂ１、ｃ１）を特徴として備え、それにより、前記分配ユニット（１１）が少なくとも１つの乾燥不織物（１、２、３）及び少なくとも１つの樹脂フィルム（２）から構成された多層半完成品構造（ＨＡ）を前記成形装置（１２）に供給することができることを特徴とする、請求項３３に記載の引き抜き成形システム（Ｐ）。
【請求項３５】
前記成形装置（１２）が、移送ローラからなる第１の構造及び移送ローラからなる第２の構造を特徴として備え、その間において、前記成形装置（１２）に供給された前記半完成品構造（ＨＡ１、ＨＢ１）が前記成形装置（１２）内で案内され、前記半完成品構造（ＨＡ１、ＨＢ１）の少なくとも１つの横断面部分の位置が公称角度位置まで連続的に変化させられるように、前記移送ローラ構造のそれぞれの移送ローラの配向が、前記成形装置（１２）の長手方向において移送ローラから移送ローラまで、すなわち、入口領域（Ｅ２）における位置から出口領域（Ａ２）における位置まで、連続的に変化することを特徴とする、請求項３３又は請求項３４に記載の引き抜き成形システム（Ｐ）。
【請求項３６】
前記成形装置（１２）が成形通路を特徴として備え、前記成形装置を通して移動される前記半完成品構造（ＨＡ１、ＨＢ１）がこの成形通路を介して案内され、前記成形装置（１２）の長手方向（Ｌ２）において連続的に変化する成形外形であって、少なくとも１つの半完成品構造（ＨＡ１、ＨＢ１）が前記成形通路を介して案内されるときに前記半完成品構造（ＨＡ１、ＨＢ１）の少なくとも１つの横断面部分の位置が前記成形装置（１２）の前記出口領域（Ａ２）において公称角度位置となるまで連続的に変化するような方法で設計されている成形外形を、前記成形通路の横断面が特徴として備えることを特徴とする、請求項３３又は３４に記載の引き抜き成形システム（Ｐ）。
【請求項３７】
前記圧縮装置（１３）に制御ユニット及び調整ユニットが設けられており、それにより、前記圧縮装置内に位置付けられた半完成品構造の後圧縮を実行するために、前記圧縮装置（１３）のツール部品（３１、３２、３３、３４）がそれぞれ所定時間間隔の範囲内における所定の力での進行によって互いの方に向かってさらに移動可能とされることを特徴とする、請求項３３乃至３６のいずれか一項に記載の引き抜き成形システム（Ｐ）。
【請求項３８】
前記制御ユニットが機能部を特徴として備え、それにより、前記圧縮装置のツール部品が、再度、所定時間において又は前記制御ユニットによって定義された時間において互いから離れ、また互いの方に向かって移動され、前記ツール部品が互いから離れて移動されるときに、前記半完成品構造の移動が駆動ユニットを作動させることによって実現され、前記ツール部品が互いから離れて移動されるときに、前記半完成品構造の移動が前記駆動ユニットを作動させることによって停止されることを特徴とする、請求項３７に記載の引き抜き成形システム（Ｐ）。
【発明の詳細な説明】
【技術分野】
【０００１】
本発明は、成形プリフォーム及び成形ＦＲＰ構成部品の製造方法、本方法を実行するための引き抜き成形システム及び圧縮装置に関する。
本発明は、特に、準連続プロセスにおいて、複数の半完成品から、互いに角度をもって延在している横断面部分を有する成形プリフォームを製造するための引き抜き成形方法、及び、準連続プロセスにおいて、複数の半完成品から、互いに角度をもって延在している横断面部分を有する成形ＦＲＰ構成部品を製造するための引き抜き成形方法に関する。
【０００２】
さらにまた、本発明は、特に、複数の半完成品から、互いに角度をもって延在している横断面部分を有する成形プリフォーム又は繊維強化プラスチック（ＦＲＰ）構成部品を製造するための引き抜き成形システム、及び、互いに対して角度をもって延在している横断面部分を有する半完成品構造を圧縮するための圧縮装置に関する。
【背景技術】
【０００３】
特許文献１は、２つの部分又は複数部品の圧縮成形によって、熱可塑性半完成品から、加熱領域（ＨＺ）、圧縮領域（ＰＺ）及び冷却領域（ＫＺ）を形成する成形部品（形状ＰＲ）を製造する装置を開示している。ここで、圧縮成形の部品によって形成された間隙の形状は、初期形状（矩形横断面）から所望の形状（ＰＲ）へと連続的に変化する。
【０００４】
特許文献２は、複数の繊維及び／又は１つ以上の織物ウェブが液体プラスチックによって連続的に湿潤されて成形部品にしたがって成形される成形部品の製造方法、特に引き抜き成形方法を開示している。ここで、繊維及び／又は織物ウェブ及び／又は液体プラスチックは、繊維及び／又は織物ウェブ及び／又は中間領域における気泡又は欠陥を取除くために振動にさらされる。織物ウェブは、ロール又は同種のものからほどかれ、接続装置に供給される。繊維はまた、他の案内装置によってこの接続装置に供給される。繊維及び織物ウェブは、接続装置を用いて接合されて連結される。接続された繊維及び織物ウェブは、接続装置の下流に配置されたツールに供給される。このツールは、例えば鋳型のコア等から構成されていてもよい。繊維は、ツールを用いて織物ウェブと一体に成形される。繊維及び織物ウェブは、具体的には、折り畳まれる。ツールは、所望の形状の成形部品が繊維及び織物ウェブの成形後に得られるような方法で実現される。
【０００５】
特許文献３は、互いに熱的に絶縁された３つの熱領域を有する引き抜き成形装置を開示している。ここで、引き抜き成形装置を通って案内される半完成品を成形した後に硬化させるために、前記熱領域によって所定の温度プロファイルが実現される。
【０００６】
Ｈ字状の繊維強化要素を連続的に成形するシステムは、特許文献４から公知である。該システムは、帯状の予含浸材料が巻回される多数のスプールを搭載するための装置を備え、前記材料は、炭素繊維若しくはガラス繊維又は同種のものに熱硬化性樹脂を含浸することによって製造される。さらにまた、システムは、予含浸材料を所定のＨ字状に成形するための装置と、予含浸要素を四方から圧縮するための圧縮装置と、予含浸要素を後硬化するための加熱炉と、硬化させられた完成品を所定長さに切断するための切断装置とを特徴として備える。プリプレグ半完成品を使用するときには、特定の樹脂分が、これらの完成品によって予め定義される。さらにまた、部分的に又は全体的に比較的大きな構成部品厚みを有する構成部品の製造は、予含浸材料を所定のＨ字状に成形している間に、ある程度までしか加工されることができない多数のプリプレグを必要とする。そのような場合においては、特に、Ｈ字状に成形された半完成品構造の湾曲領域において折り畳みが形成されることがある。特定の構成部品厚みが実現されるのにともない、プリプレグ構造の所望の成形を実行することが全く可能でないことがあり得る。プリプレグ構造の成形中に、繊維の反り及び／又は繊維の凹凸が一般に生じる可能性がある。特許文献４に係る方法におけるプリプレグの利用による上述した問題は、構成部品の品質低下をもたらす。
【０００７】
プラスチック構成部品を製造するための２段階の製造プロセスが、特許文献５から公知である。ここで、個々の繊維及びプリフォームが最初に製造され、前記プリフォームは、第２の工程において、樹脂注入法によって樹脂で含浸され、この目的のために特に提供されるシステムにおいて硬化される。樹脂注入法において、プリフォームに注入される樹脂の量は、正確に制御することはできず、そのためこの方法によって高品質の構成部品を製造することが不可能であるか、又は少なくとも非常に困難である。
【０００８】
特許文献６は、プリフォームが個々の一方向繊維及びプリプレグ格子から製造される、プラスチック構成部品の製造方法を開示している。ここで、前記プリフォームは、注入法において後に樹脂で含浸されて硬化される。この場合において、それぞれ注入された樹脂の量はまた、正確に制御することができず、特に、部分的に調整することができない。したがって、高い構成部品の品質は、この方法によっては得ることができない。さらに、この方法は、上述した制御支出をこうむる。さらにまた、注入段階は、特に比較的大きいプリフォーム又は構成部品では時間を要する。
【先行技術文献】
【特許文献】
【０００９】
【特許文献１】独国特許出願公開第４０１７９７８号明細書
【特許文献２】独国特許出願公開第１９７５４３８１号明細書
【特許文献３】国際公開第２００７／１０７００７号
【特許文献４】独国特許出願公表第６０１１８４８号明細書
【特許文献５】欧州特許出願公開第１６２１３２３号明細書
【特許文献６】独国特許出願公表第６９８１４１２９号明細書
【発明の概要】
【発明が解決しようとする課題】
【００１０】
本発明の目的は、互いに角度をもって延在している横断面部分を有するプリフォーム又はＦＲＰ構成部品が、それぞれ効率よく且つ最適な品質を有して製造されることができる、成形プリフォーム及び成形ＦＲＰ構成部品を製造するための方法、本方法を実施するための引き抜き成形システム及び圧縮装置を提供することにある。
【課題を解決するための手段】
【００１１】
本発明によれば、この目的は、独立請求項の特徴によって達成される。他の実施形態は、これらの独立請求項を引用する従属請求項に開示される。
本発明の装置及び本発明の方法において、複数の半完成品が、出発材料として使用され、準連続プロセスにおいて加工される。この文脈において、用語「準連続プロセス」は、半完成品の前進移動が、実際には、特に圧縮プロセスを実行するための時間区分において停止されるが、この点において本方法がまた「連続的」であると考えられることができるように、プリフォーム又はＦＲＰ構成部品が切断プロセスの後までシステムから除去されない製造方法として解釈されるべきである。
【００１２】
本発明の引き抜き成形方法において、平坦な半完成品は、出発材料として使用され、その結果、特にロールに巻回されることができる。そのようなロールは、本発明にしたがって提供される分配ユニットにおいて使用される。この場合において、多層半完成品構造は、分配ユニットによって分配されて成形装置に供給され、半完成強化繊維層のいくつかのウェブと少なくとも１つの樹脂フィルムとの組み合わせからなる。ここで、半完成品構造は、半完成品構造において使用される半完成強化繊維層の総重量のゼロから１５％以下の割合で、半完成強化繊維層を固定するためのバインダ樹脂の形態でバインダ材料を含み、少なくとも１つの樹脂フィルムは、少なくとも２つの半完成強化繊維層の間に位置している。
【００１３】
半完成強化繊維層を固定するためのバインダ材料を使用する代わりに、半完成強化繊維層を互いに縫合し、このようにして前記層を成形装置内に導入することもまた可能である。
【００１４】
本発明の引き抜き成形方法において、成形装置に供給される多層半完成品構造の半完成強化繊維層は、特に、樹脂で含浸されていなくてもよい。
成形装置に供給される半完成強化繊維層は、少なくとも部分的に、強化繊維の織物層からなっていてもよい。さらにまた、半完成強化繊維層は、少なくとも部分的に、互いに縫合されたいくつかの乾燥織物層からなっていてもよい。
【００１５】
本発明の引き抜き成形方法において、半完成強化繊維層は、代わりに又は追加として、少なくとも部分的に、強化繊維からなる不織物からなっていてもよい。この場合において、半完成強化繊維層は、特に、少なくとも部分的に、互いに縫合された強化繊維からなるいくつかの不織物からなっていてもよい。
【００１６】
半完成品構造は、バインダ材料として不織布の層を特徴として備えていてもよい。
本発明の引き抜き成形方法において、半完成品構造が成形装置内に供給される前に、粉末状材料の形態のバインダ材料が、少なくとも１つの半完成強化繊維層上に適用されてもよい又は適用されることができる。バインダは、特に、熱硬化性プラスチック材料及び／又は熱可塑性材料から構成される粉末状材料であってもよい。熱硬化性プラスチック材料は、この場合にはエポキシ樹脂から構成されていてもよい。
【００１７】
本発明の引き抜き成形方法によって製造される成形プリフォームは、追加の加工工程を実行することにより、完成したＦＲＰ構成部品又は中間完成品の形態のＦＲＰ構成部品に加工されることができる。本発明の別の引き抜き成形方法によれば、互いに角度をもって延在している横断面部分を有する成形ＦＲＰ構成部品が製造される。各ＦＲＰ構成部品は、他の構成部品とともに組み立てられる完成したＦＲＰ構成部品であってもよく、又は、半完成品は、例えば他の成形プロセス又は後硬化プロセス等、他の加工工程に供給される中間完成品であってもよい。ＦＲＰ構成部品上に強化層を適用した後にＦＲＰ構成部品に硬化プロセスを実施することもまた可能である。
【００１８】
本発明の引き抜き成形方法において又は本発明の引き抜き成形システムにおいて、製造されるプリフォーム又は製造される構成部品は、特にその長手方向において湾曲していてもよい。
【００１９】
本発明によれば、準連続プロセスにおいて、複数の半完成品から、互いに角度をもって延在している横断面部分を有する成形プリフォームを製造するための引き抜き成形方法であって、
・分配ユニットから少なくとも１つの多層半完成品構造を分配し、この半完成品構造を成形装置内に供給する工程と、
・半完成品構造の横断面部分が曲がった外形を形成するように、成形装置を介して半完成品構造を案内することによって半完成品構造の少なくとも１つの横断面部分を曲げる工程と、
・圧縮装置において、移動可能なツール部品を一斉に移動させた後にツール部品を互いから離れるように移動させることによって半完成品構造を成形装置から出たところで横断面形状に圧縮する工程であって、ツール部品が互いから離れるように移動されるときに半完成品構造の供給移動が起こり、加熱及びそれと同時の圧縮が樹脂材料を硬化させ且つ横断面部分の圧縮とともに半完成品構造の横断面部分が形状を維持しながら互いに固定されるように半完成品構造が圧縮装置において加熱され、半完成品構造の供給移動が圧縮プロセス中は中断される、工程と、
・固定された結合された織物を有する半完成品構造から長手方向部分を切断し、この長手方向部分をプリフォームとして除去する工程とを特徴として含む、引き抜き成形方法が提案される。
【００２０】
本発明によれば、分配ユニットによって分配されて成形装置に供給された多層半完成品構造が、乾燥不織物を互いに固定するために、間に少なくとも１つの樹脂フィルムがそれぞれ配置されたいくつかの平坦な乾燥不織物の組み合わせであることが提案される。
【００２１】
この引き抜き成形方法において、圧縮装置における圧縮中に、第１の工程において、ツール部品が、第１の圧縮位置に移動されてこの圧縮位置において所定時間保持され、そして第２の工程において、予圧縮された半完成品構造のその後の後圧縮を実行するために、ツール部品は、少なくとも２つのツール部品が第１の圧縮位置におけるよりも一斉により近くに移動される第２の圧縮位置へと、互いに対して移動される。
【００２２】
加熱及び圧縮装置によって作製されたプリフォームが半完成繊維製品プリフォームであるように、樹脂材料はバインダから構成されていてもよい。この場合において、バインダは、熱硬化性プラスチック材料及び／又は熱可塑性材料から構成されていてもよい。バインダは、粉末状材料の形態で不織物の間に導入されてもよい。熱硬化性プラスチック材料は、特にエポキシ樹脂から構成されていてもよい。この引き抜き成形方法において、複数の平坦な乾燥不織物は、さらにまた、分配ユニットにおける分配ロールからほどかれてもよい。不織物がほどかれた後であって乾燥不織物が成形装置内に供給される前に、バインダ材料が、この場合において、１つ以上の乾燥不織物の上に適用されてもよい。
【００２３】
バインダの形態で樹脂材料を利用する場合、樹脂注入プロセスにおいて樹脂が半完成繊維製品プリフォームに供給され、プリフォームがその後に硬化されるような方法で、引き抜き成形装置からのプリフォームの除去後に、半完成繊維製品プリフォームをさらに加工することが可能である。
【００２４】
本引き抜き成形方法において、圧縮装置における加熱に起因して作製されたプリフォームが、繊維強化プラスチック（ＦＲＰ）プリフォームであるように、樹脂材料は、樹脂フィルムから構成されていてもよい。
【００２５】
その結果、いくつかの平坦な乾燥不織物を特徴とする半完成品構造が、成形装置に供給される。平坦な不織物を互いに固定するためのバインダ材料が、一般に、２つの各乾燥不織物の間に導入されてもよく、又は、樹脂フィルムが、２つの各乾燥不織物の間に導入されてもよく、又はバインダ材料及び樹脂フィルムが、それぞれ少なくとも２つの乾燥不織物の間に導入されてもよい。この場合において、樹脂材料は、乾燥不織物の間に導入されてもよく、樹脂材料が樹脂フィルムから構成されている場合には、樹脂フィルムが２つの乾燥不織物の第１のシーケンス間に配置されてもよく、いかなる樹脂材料、すなわちいかなるバインダ又は樹脂フィルムも乾燥不織物の他のシーケンス間に配置されない。
【００２６】
上述した引き抜き成形方法において、複数の平坦な乾燥不織物は、分配ユニットにおける分配ロールからほどかれてもよい。
成形装置に供給された半完成品構造は、半完成品構造に接触し且つ成形装置の長手方向を基準にして成形装置の入口領域における位置から出口領域における位置までその配向が連続的に変化する移送ローラにより、成形装置を介して案内されてもよく、半完成品構造の少なくとも１つの横断面部分の位置は、公称角度位置まで連続的に変化させられる。
【００２７】
代わりに、成形装置に供給された半完成品構造は、半完成品構造に接触し且つ成形装置の長手方向を基準にして連続的に変化する成形外形を有する成形通路により、成形装置を介して案内されてもよく、半完成品構造の少なくとも１つの横断面部分の位置は、公称角度位置まで連続的に変化させられる。
【００２８】
圧縮装置における圧縮中に、第１の工程において、ツール部品は、第１の圧縮位置に移動されてこの圧縮位置において所定時間保持されてもよく、そして第２の工程において、予圧縮された半完成品構造のその後の後圧縮を実行するために、ツール部品は、少なくとも２つのツール部品が第１の圧縮位置におけるよりも一斉により近くに移動される第２の圧縮位置へと、互いに対して移動される。
【００２９】
バインダ又は樹脂フィルムの形態の樹脂材料が上述した引き抜き成形方法において利用される場合、プリフォームが成形プロセスを経た後に硬化されるような方法で、引き抜き成形装置からのプリフォームの除去後に、プリフォームがさらに加工されてもよい。
【００３０】
プリフォームの上にプリプレグからなる強化層を局所的に設置し、プリフォームと強化層との連結体をその後に硬化させることもまた可能である。あるいは、プリフォームの上に乾燥不織物からなる強化層を局所的に設置し、樹脂フィルムとともにプリフォームと強化層との連結体をその後に硬化することが可能である。ここで、樹脂フィルムは、プリフォームとその上に配置された次の不織物との間に設置される。
【００３１】
本発明によれば、準連続プロセスにおいて複数の半完成品から互いに角度をもって延在している横断面部分を有する成形ＦＲＰ構成部品を製造するための引き抜き成形方法であって、
・少なくとも１つの平坦な乾燥不織物及び少なくとも１つの樹脂フィルムから構成された少なくとも１つの多層半完成品構造を分配ユニットから分配し、この半完成品構造を成形装置内に供給する工程と、
・半完成品構造の横断面部分が曲がった外形を形成するように、成形装置を通して半完成品構造を案内することによって半完成品構造の少なくとも１つの横断面部分を曲げる工程と、
・圧縮装置において、移動可能なツール部品を一斉に移動させた後にツール部品を互いから離れて移動させることによって、半完成品構造を成形装置から出たところで横断面形状に圧縮する工程であって、ツール部品が互いから離れて移動されるときに半完成品構造の供給移動が起こり、樹脂フィルムの樹脂の一部架橋が起こるように半完成品構造が圧縮装置において加熱され、半完成品構造の供給移動が圧縮プロセス中は中断される、横断面形状に圧縮する工程と、
・樹脂フィルムの樹脂が少なくとも８０％まで架橋されるように、焼き戻し炉において半完成品構造を硬化させる工程と、
・硬化された半完成品構造から長手方向部分を切断し、この長手方向部分をＦＲＰ構成部品として除去する工程とを含むことを特徴とする引き抜き成形方法が提案される。
【００３２】
ＦＲＰ構成部品を製造するためのこの引き抜き成形方法において、成形装置に供給された乾燥不織物は、１つの乾燥不織物又は互いに縫合されたいくつかの乾燥不織物層（ＮＣＦ）から構成されていてもよい。この場合において、分配ユニットに供給された複数の半完成品は、少なくとも１つの分配ロールによって供給されてもよい。分配ユニットによって利用可能になった半完成品の構造は、特に、乾燥不織物及び樹脂フィルムからなっていてもよい。ここで、半完成品が分配されたときに、乾燥不織物によって側面からみて外方に向いている樹脂フィルムの側面に分離箔がさらに配置されてもよく、分離箔は、成形装置内に導入される前に、半完成品の構造から除去される。この場合において、樹脂フィルム及び分離箔は、さらにまた、樹脂フィルムを乾燥不織物に結合し、したがって半完成品構造を作製するために、特に、上下に位置している層の形態でロールに巻回され、ロールから一緒にほどかれてもよい。本発明によれば、分配ユニットによって利用可能になった乾燥不織物、樹脂フィルム、及び、分離箔から構成された構造は、具体的には、分配ロールによって供給されてもよい。この場合において、分配ユニットは、特に、第１の分配ロールによって乾燥不織物を供給し、第２の分配ロールによって分離箔を有する樹脂フィルムとを供給することにより、又は、第２の分配ロールによって樹脂フィルムと、第３の分配ロールによって分離箔とを供給することにより、乾燥不織物、樹脂フィルム、及び、分離箔から構成された構造を提供してもよい。
【００３３】
成形ＦＲＰ構成部品を製造するための本発明の方法において、分配ユニットによって利用可能になった半完成品の構造は、乾燥不織物及びいくつかの樹脂フィルムからなるいくつかの層からなっていてもよい。ここで、重力の方向又はＸ方向を基準にして、底層は樹脂フィルムから構成されており、上層は乾燥不織物からなる層から構成されている。分配ユニットに供給された半完成品の構造は、特に、２つの乾燥不織物及び少なくとも２つの樹脂フィルムからなっていてもよい。ここで、半完成品の構造の上層及び底層は、それぞれ乾燥不織物から構成されている。分配ユニットが、それぞれ少なくとも２つの平坦な乾燥不織物及び少なくとも１つの樹脂フィルムを分配ロールから分配することもまた可能である。
【００３４】
上述した引き抜き成形方法の実施形態において、個々の不織物を固定するために、少なくとも１つの乾燥不織物には、バインダが設けられていてもよい。
成形ＦＲＰ構成部品を製造するための本発明の引き抜き成形方法において、半完成品構造に接触し、且つ成形装置の長手方向を基準にして成形装置の入口領域における位置から出口領域における位置までその配向が連続的に変化する移送ローラにより、成形装置に供給された半完成品構造が成形装置を通して案内されるときに、半完成品構造の少なくとも１つの横断面部分の位置が、公称角度位置まで連続的に変化させられてもよい。本発明の引き抜き成形方法の代替の実施形態において、半完成品構造に接触し、且つ成形装置の長手方向を基準にして連続的に変化する成形外形を有する成形通路により、成形装置に供給された半完成品構造が成形装置を通して案内されるときに、半完成品構造の少なくとも１つの横断面部分の位置が、公称角度位置まで連続的に変化させられてもよい。
【００３５】
成形ＦＲＰ構成部品を製造するための本引き抜き成形方法において、圧縮装置における加熱は、樹脂フィルムの樹脂が少なくとも４０％まで架橋されるような方法で実行されてもよい。圧縮装置における圧縮中に、第１の工程において、ツール部品が第１の圧縮位置に移動されてこの圧縮位置において所定時間保持され、そして第２の工程において、予圧縮された半完成品構造のその後の後圧縮を実行するために、ツール部品が、少なくとも２つのツール部品が第１の圧縮位置におけるよりも一斉により近くに移動される第２の圧縮位置へと、互いに対して移動されるような方法で、同時の圧縮プロセスが実現されてもよい。
【００３６】
本発明によれば、互いに角度をもって延在している横断面部分を有する半完成品構造を圧縮するための圧縮装置であって、
・互いに対して移動可能とされ、互いに角度をもって延在しているツール部品表面をそれぞれ特徴として備える少なくとも２つのツール部品であって、互いに角度をもって延在している半完成品構造の横断面部分がツール部品と接触させられることができるように、一方のツール部品のツール部品表面及び他方のツール部品のツール部品表面が、それぞれ、反対を向いた表面法線を有して互いの反対側に位置する、２つのツール部品と、
・ツール部品の１つを移動するための２つの調整ユニットであって、各調整ユニットが、移動可能なツール部品の各ツール部品表面の一方の表面法線の方向における移動可能なツール部品の直線移動が実現されることができるような方法で設計されている、調整ユニットと、
・２つの案内ユニットであって、各調整ユニットとこの調整ユニットによって移動されるツール部品との間にそれぞれ連結されており、これらの調整ユニットの直線移動に対して垂直なツール部品の相対移動を可能とする２つの案内ユニットとを特徴として備える圧縮装置もまた提案される。
【００３７】
圧縮装置の調整ユニットは、互いに対して移動可能とされるツール部品のツール部品表面の表面法線が互いに垂直に延在しているような方法で設計されていてもよい。
本発明によれば、複数の半完成品から、互いに角度をもって延在している横断面部分を有する成形プリフォーム又はＦＲＰ構成部品を製造するための引き抜き成形システムであって、分配ユニットと、成形装置と、圧縮ツールと、引き出しギアと、切断ユニットとを特徴として備える引き抜き成形システムもまた提案される。圧縮装置は、上述した実施形態のうちの１つにしたがって実現されてもよい。
【００３８】
引き抜き成形システムの分配ユニットは、少なくとも２つの分配ロールを特徴として備えてもよく、それにより、分配ユニットは、少なくとも１つの乾燥不織物及び少なくとも１つの樹脂フィルムから構成された多層半完成品構造を成形装置に供給することができる。
【００３９】
本引き抜き成形システムのこれらの実施形態に係る成形装置は、移送ローラからなる第１の構造及び移送ローラからなる第２の構造を特徴として備えていてもよく、これらの間において、成形装置に供給された半完成品構造が成形装置内を案内される。ここで、半完成品構造の少なくとも１つの横断面部分の位置が公称角度位置まで連続的に変化させられるように、移送ローラ構造のそれぞれの移送ローラの配向は、成形装置の長手方向において移送ローラから移送ローラまで、すなわち、入口領域における位置から出口領域における位置まで、連続的に変化する。
【００４０】
代わりに、成形装置は、成形通路を特徴として備えていてもよく、成形装置内を移動される半完成品構造は、この成形通路を介して案内される。ここで、前記成形通路の横断面は、成形装置の長手方向において連続的に変化する成形外形であって、少なくとも１つの半完成品構造が成形通路を介して案内されるときに、半完成品構造の少なくとも１つの横断面部分の位置が成形装置の出口領域における公称角度位置まで連続的に変化するような方法で設計されている成形外形を特徴として備える。
【００４１】
本発明の引き抜き成形システムの上述した実施形態のうちの１つにおいて、圧縮装置には、制御ユニット及び調整ユニットが設けられていてもよく、それにより、圧縮装置内に配置された半完成品構造の後圧縮を実行するために、圧縮装置のツール部品は、それぞれ、所定時間間隔の範囲内における所定の力による進行によって互いに向かってさらに移動可能とされる。制御ユニットは、機能部を特徴として備えてもよく、それにより、圧縮装置のツール部品は、再度、所定時間において又は制御ユニットによって定義された時間において互いから離れ、再び互いに向かって移動される。ここで、半完成品構造の移動は、ツール部品が互いから離れて移動されるときに、駆動ユニットの作動によって実現され、ツール部品が互いから離れて移動されるときに、駆動ユニットの作動によって停止される。
【００４２】
典型的な実施形態が、添付図面を参照して以下に記載される。
【図面の簡単な説明】
【００４３】
【図１】分配ユニットと、成形装置と、圧縮ツールと、引き出しギアと、切断ユニットとを有する、互いに角度をもって延在している横断面部分を有する成形ＦＲＰ構成部品を製造するための本発明の引き抜き成形システムの典型的な実施形態の概略図を示しており、成形ＦＲＰ構成部品を製造するために、特に、少なくとも２つの平坦な半完成強化繊維層と、これらの層の間に位置している少なくとも１つの樹脂フィルムとからそれぞれなることができる２つの半完成品構造は、図示された典型的な実施形態における成形装置に供給される。
【図２ａ】２つの典型的な半完成品構造が成形装置に通されるときにそれらが連続的に取ることができるこれらの半完成品構造の形状の３つの異なる状態のうち第１の状態の概略図を示しており、半完成品は、成形装置における初期の成形段階においてまだ互いから離れて成形装置内で案内されている。
【図２ｂ】２つの典型的な半完成品構造が成形装置に通されるときにそれらが連続的に取ることができるこれらの半完成品構造の形状の３つの異なる状態のうち第２の状態の概略図を示しており、半完成品は、成形装置における初期の成形段階においてまだ互いから離れて成形装置内で案内されている。
【図２ｃ】２つの典型的な半完成品構造が成形装置に通されるときにそれらが連続的に取ることができるこれらの半完成品構造の形状の３つの異なる状態のうち第３の状態の概略図を示しており、半完成品は、成形装置の出口領域に一緒に案内されている。
【図３】斜め上方からみた形態の引き抜き成形システムの圧縮ツールの一実施形態の概略斜視図を示しており、この実施形態は、いくつかの半完成強化繊維層、特に平坦な乾燥不織物層及び／又は織物層、及び、これらの層の間にそれぞれ導入される任意のバインダ材料から成形プリフォームを製造するための本発明の方法において、並びに、少なくとも２つの平坦な半完成強化繊維層と、これらの層の間に配置される少なくとも１つの樹脂フィルムとから成形ＦＲＰ構成部品を製造するための本発明の方法において使用できる。
【図４ａ】図３において概略的に図示された圧縮装置の一実施形態の概略横断面図を示しており、ツール部品と、ツール部品を移動させるための案内ユニットと、特に圧縮ツールによって単一片の半完成品構造に成形された成形本体とがまた、この図に示されている。
【図４ｂ】ツール部品レセプタクルに配置された案内溝と、圧縮装置において１つのツール部品の長手方向移動を可能とするために、１つのツール部品上に配置され且つ確動的嵌合によって案内溝内に係合している案内要素とを有する案内ユニットの一実施形態を示している。
【図４ｃ】上に案内要素が配置された図２ｃに係る移動可能なツール部品の一部の概略斜視図を示している。
【図４ｄ】上方からみた形態の図４ｂ及び図４ｃに係る移動可能なツール部品の一部の概略図を示しており、図４ｂは、図４ｄにおいて図示された対象の詳細の部分的な側面図を示している。
【図４ｅ】図２ｃに係る移動可能なツール部品の一部の概略斜視図を示している。
【図５ａ】第１の位置における圧縮ツールの別の実施形態の概略図を示している。
【図５ｂ】第２の位置における図５ａに係る圧縮ツールの実施形態を示しており、ツール部品は、これらのツール部品の間に位置している半完成品構造を圧縮している。
【発明を実施するための形態】
【００４４】
特に互いに角度をもって延在している各横断面部分を有している成形プリフォーム又はＦＲＰ構成部品（図示していない）を製造するための本発明の引き抜き成形方法において、又は本発明の引き抜き成形システムＰにおいて、少なくとも１つの多層半完成品構造が、分配ユニット１１によって分配され、成形装置１２に供給される。
【００４５】
成形プリフォームを製造するための本発明の引き抜き成形方法において、成形プリフォームを製造するために成形装置１２に供給される半完成品構造は、いくつかの平坦な乾燥不織物層又は織物層１、３からなり、平坦な不織物を互いに固定するためのバインダ材料が、それぞれ２つの乾燥不織物層又は織物層の間に導入される。
【００４６】
別の本発明の引き抜き成形方法において、特に互いに角度をもって延在している横断面部分を有する成形ＦＲＰ構成部品の製造について、成形装置１２に供給される半完成品構造ＨＡは、半完成強化繊維層１、３のいくつかのウェブと少なくとも１つの樹脂フィルム２との組み合わせから構成されている。
【００４７】
本発明によれば、半完成強化繊維層は、織物及び／又は不織物から構成されていてもよい。この文脈において、織物という用語は、互いに横切って延在している横糸及び縦糸の構造化オーバーレイをいう。不織物という用語は、不織物の厚み方向に互いに縫合された一定方向に延在している複数の強化繊維をいう。本発明にしたがって提供される半完成強化繊維層は、乾燥半完成強化繊維層の形態で分配ユニットにおいて使用されてもよく、又は、バインダ材料のみが設けられていてもよく、分配ユニットから成形装置１２に供給される。「乾燥」半完成強化繊維層という用語は、半完成強化繊維層、すなわち、織物層又は不織物層が樹脂で含浸されていないという事実をいう。本発明によれば、バインダ材料、したがって樹脂を含む半完成強化繊維層が、代わりに又は追加的に使用されてもよい。この場合、樹脂がバインダ材料として単に使用されることから、マトリクス材料としての役割を果たすのではなくむしろ、単に異なる半完成強化繊維層を互いに対して固定するために役立つ。したがって、半完成品構造ＨＡは、その半完成強化繊維層を固定するためのバインダ材料として、半完成品構造ＨＡに使用される半完成強化繊維層１、３の総重量の１５％以下の割合でバインダ樹脂を含む。
【００４８】
バインダ材料は、粉末、噴霧される液体材料、又は、不織布の形態で使用されてもよい。粉末又は噴霧される液体材料は、樹脂、特にエポキシ樹脂から構成されていてもよい。この場合において、バインダ材料は、分配ユニットにおいて半完成強化繊維層上に、特に分配ロールに巻回された半完成強化繊維層上に既に適用されていてもよい。
【００４９】
上述した材料の利用の結果、構成部品は、効率よく且つ高品質に製造されることができる。構成部品はまた、比較的複雑な形状を有していてもよい。具体的には、構成部品は、互いに角度をもって延在している横断面部分を有する横断面を特徴として備えていてもよい。さらに構成部品は、代わりに又は追加として、それらの長手方向（Ｚ方向）又は供給方向において湾曲していてもよい。使用される材料は、それに応じて、すなわち、構成部品の品質低下をもたらすであろう繊維の反り又は繊維の凹凸なしに、本発明の半完成強化繊維層を成形することを可能にする。これは、本発明の成形中に半完成強化繊維層間に生じるせん断力が極めて小さいという事実によって達成される。樹脂フィルムの利用は、特に、製造されるべき構成部品において比較的一定の繊維含有量が調整されることができるように、樹脂の量を非常に正確に測定してむらなく分布させることを可能とする。細孔なしの構成部品の製造は、特に、この方法で確実化することができる。少なくとも１つの樹脂フィルムが分配ユニットにおいて巻回される典型的な実施形態において、本発明の装置はまた、製造されることになる構成部品の複数の変形例に使用することができる。
【００５０】
樹脂フィルムは、包囲された樹脂フィルム、又は連続的なシート状樹脂フィルム、又は表面の最大９０％が覆われた樹脂フィルムから構成されていてもよい。完全には包囲されていない又は最大９０％が覆われた樹脂フィルムは、特に、製造されることになる構成部品における孔隙率が抑えられるように、例えば格子形状を有していない。樹脂フィルムは、製造関連欠陥に起因して完全には包囲されていなくてもよい。
【００５１】
図１に示された本発明の引き抜き成形方法又は本発明の引き抜き成形装置の典型的な実施形態において、２つの半完成品構造ＨＡ、ＨＢ、すなわち、第１の半完成品構造ＨＡ及び第２の半完成品構造ＨＢは、分配ユニット１１によって成形装置に分配されている。この場合において、半完成品構造ＨＡ、ＨＢのそれぞれは、少なくとも１つの平坦な乾燥不織物と少なくとも１つの樹脂フィルムとから成形ＦＲＰ構成部品を製造するための方法及び装置における場合と同様に、２つの乾燥不織物層又は織物ウェブ１、３と、その間に配置された樹脂フィルム２とから構成されていてもよい。
【００５２】
図１に示された引き抜き成形方法又は引き抜き成形装置は、一般に、分配ユニットによって分配され且つ少なくとも１つの平坦な乾燥不織物又は織物１、３と少なくとも１つの樹脂フィルム２とからそれぞれなる少なくとも１つの多層半完成品構造から成形ＦＲＰ構成部品を製造するのに適している。
【００５３】
この変形例において、本装置及び本方法は、任意で、分配ユニット１１が半完成品構造ＨＡ、ＨＢを分配するのみならず、少なくとも２つの平坦な乾燥半完成強化繊維層、特に不織物層及び／又は織物層１、３と、その間に配置された少なくとも１つの樹脂フィルム２とからなる他の多層半完成品構造を分配するように実現されてもよい。ここで、半完成品ユニットＨ１、Ｈ２は、互いに隣接して、特にこの場合には上下に隣接して、双方とも成形装置１２に供給される。少なくとも１つの樹脂フィルム２は、特に、２つの乾燥半完成強化繊維層、特に不織物層及び／又は織物層１の間にそれぞれ配置されていてもよい。使用される１つ又はそれ以上の半完成品構造において３つ以上の樹脂フィルム２を設けることも可能である。半完成品構造のそれぞれは、その上層及び底層が、乾燥半完成強化繊維層、特に、間に少なくとも１つの樹脂フィルム２と任意の少なくとも１つの他の乾燥不織物層及び／又は織物層１とが配置された不織物層及び／又は織物層から構成されているような方法で実現される。
【００５４】
さらにまた、図１に示された引き抜き成形方法又は引き抜き成形装置は、一般に、バインダ材料が設けられているいくつかの平坦な乾燥半完成強化繊維層又は半完成強化層、特に不織物層及び／又は織物層（この点において、参照符号１、２、３は、それぞれ、そのような半完成強化繊維層を示している）からなる少なくとも１つの多層半完成品構造ＨＡから互いに角度をもって延在している横断面部分を有する成形プリフォームの製造に適している。ここで、バインダ材料は、平坦な不織物を互いに固定するために、特に粉末の形態で、２つの各半完成強化繊維層の間に導入されてもよく、乾燥半完成強化繊維層は、分配ユニット１１によって分配されて成形装置１２に供給される。図１は、本発明のこの典型的な実施形態の変形例を示しており、平坦な半完成強化繊維層（図１には示されていない）を互いに固定するために、間にバインダ材料がそれぞれ導入される３つの乾燥不織物１、２、３をそれぞれ特徴として備える２つの半完成品構造が示されている。バインダは、熱硬化性プラスチック材料又は熱可塑性材料から構成されていてもよく、熱硬化性プラスチック材料は、エポキシ樹脂であってもよい。バインダ材料は、乾燥不織物が成形装置１２内に供給される前に、１つ以上の乾燥不織物上に適用されてもよい。複数の平坦な乾燥半完成強化繊維層１、２、３は、図１に示されているように、分配ユニット１１において平坦な半完成強化繊維層の形態で分配ロールからほどかれることができる。しかしながら、半完成強化繊維層はまた、異なる方法で成形装置１２に供給されてもよい。
【００５５】
図１に示された引き抜き成形方法又は引き抜き成形装置はまた、一般に、本発明に係るいくつかの平坦な半完成強化繊維層からなる少なくとも１つの多層半完成品構造ＨＡから互いに角度をもって延在している横断面部分を有する成形プリフォームを製造するのに適している。ここで、樹脂フィルム（参照符号２）及び／又は（特に粉末状の）バインダ材料は、それぞれ、平坦な不織物層及び／又は織物層を互いに固定するために、２つの本発明の半完成強化繊維層、特に乾燥（すなわち、まだ樹脂含浸されていない）半完成強化繊維層の間に導入され、乾燥不織物層及び／又は織物層並びに樹脂フィルムは、分配ユニット１１、例えばロールによって分配され、成形装置１２に供給される。図１は、２つの乾燥不織物層及び／又は織物層と、これらの層の間に配置された樹脂フィルムとを特徴として備える第１の半完成品構造ＨＡを有するとともに、平坦な不織物層及び／又は織物層（図１には示されていない）を互いに固定するために、間にバインダ材料がそれぞれ導入される３つの乾燥不織物層及び／又は織物層からなる第２の半完成品構造ＨＢを有する本発明のこの典型的な実施形態の変形例を示している。
【００５６】
上述した全ての典型的な実施形態において、中間層としてプリプレグ材料からなる１つの層を利用する、又は中間層としてプリプレグ材料からなるいくつかの層を利用することもまた可能である。上述した方法が、長手方向において湾曲したプリフォーム又は長手方向において湾曲した構成部品を製造するために使用される場合、厳密に１つ又はたった２つの追加のプリプレグ層が、出発材料として分配ユニット１１によって供給され、製造されることになるプリフォーム又は構成部品の湾曲面に位置している横断面部分を特徴として備える半完成品層の間に中間層として使用されることができる。この場合において、特にプリプレグの積層の形態の、いくつかのプリプレグ層がさらにまた、湾曲面に位置している横断面部分を有しない層に使用されてもよい。後者の場合、プリプレグ層は、好ましくは、成形装置の下流であって圧縮ツールの上流にある、圧縮ツールに供給される半完成品構造上に適用される。これは、特に、フランジの側面を実現又は強化するために使用することができる。
【００５７】
上述した本発明の典型的な実施形態が例示又は図示された図１に係る概略図において、半完成品、すなわち、乾燥不織物層及び／若しくは織物層１、３並びに樹脂フィルム２、又は、不織物層及び／若しくは織物層１、２、３並びにそれぞれ任意のプリプレグは、これらの半完成品が引き出しギア１５を用いて対応する張力を及ぼすことによって分配ユニット１１から引き出されることができるように、分配ユニット１１においてロールに巻回される。この場合において、各層１、２、３は、別個のロールに巻回される。分配ユニット１１は、特に、少なくとも３つの分配ロールａ１、ｂ１、ｃ１を特徴として備える。
【００５８】
成形プリフォームの製造方法に関して、図１は、成形装置１２に分配されるために、平坦な乾燥不織物１、３が第１のロールａ１及び第３のロールｃ１にそれぞれ巻回され、樹脂フィルム２が２つの上述したロールの間に配置された第３のロールに巻回されている様子を示している。このようにして、分配ユニット１１は、少なくとも２つの平坦な乾燥不織物層及び／又は織物層１、３と、これらの層の間に配置された少なくとも１つの樹脂フィルム２とからなる少なくとも１つの多層半完成品構造ＨＡを成形装置１２に供給することができる。６つのロールａ１、ｂ１、ｃ１、ａ２、ｂ２、ｃ２が、図１に係る典型的な実施形態において示されている。ここで、ロールａ１、ｂ１、ｃ１は、２つの乾燥不織物層及び／又は織物層１と、これらの層の間に配置された樹脂フィルム２とからなる第１の半完成品構造ＨＡを巻回して分配するために設けられており、ロールａ２、ｂ２、ｃ２は、２つの乾燥不織物層及び／又は織物層１と、これらの層の間に配置された樹脂フィルム２とからなる第２の半完成品構造Ｈ２を巻回して分配するために設けられている。
【００５９】
成形プリフォームの製造方法に関して、図１は、２つのロール構造が、第１のロールａ１、第２のロールｂ１及び第３のロールｃ１をそれぞれ特徴として備えて設けられている様子を示している。ここで、平坦な乾燥不織物層及び／又は織物層１、２、３は、それぞれ、第１のロールａ１、第２のロールｂ１及び第３のロールｃ１に巻回される。本方法又は本装置のこの実施形態において、ロールから１つの乾燥不織物層及び／又は織物層のみをほどき、この層を成形装置１２に供給することもまた可能である。上述したように、図１はまた、プリフォームが、いくつかの平坦な乾燥不織物層及び／又は織物層（この点において、参照符号１、３は、それぞれ、乾燥不織物層及び／又は織物層を示している）、樹脂フィルム（参照符号２）、及び／又は、２つの乾燥不織物層及び／又は織物層の間にそれぞれ導入されるバインダ材料とからなる、本発明の装置又は本発明の方法の別の典型的な実施形態を示すことができる。
【００６０】
上述した本発明の典型的な実施形態に使用される乾燥不織物層及び／又は織物層は、好ましくは、ＮＣＦ又はＣ−繊維織物等の乾燥強化繊維又は乾燥繊維材料からなる平坦な不織物から構成されている。アラミド、ガラス、カーボン、ホウ素又はシリコーン等の高い引っ張り強さを有する堅い繊維は、一般に、この場合における繊維として考慮されてもよい。半完成プリプレグ製品、すなわち、マトリクス樹脂で予含浸された半完成品を使用する場合には、不織物層及び／又は織物層の強化繊維には、既にマトリクス樹脂が備えられており、プリプレグは、特に、ＥＰ−プリプレグから構成されていてもよい。
【００６１】
不飽和ポリエステル樹脂（ＵＰ）、フェノール（ＰＦ）、エポキシ樹脂（ＥＰ）若しくはビニルエステル（ＶＥ）等の熱硬化性プラスチック材料、又は、ポリプロピレン（ＰＰ）、ポリアミド（ＰＡ）、ポリエーテルエーテルケトン（ＰＥＥＫ）、ポリエーテルケトンケトン（ＰＥＫＫ）若しくはポリフェニレンスルホン等の熱可塑性材料が、樹脂フィルムに使用されてもよい。樹脂フィルムは、具体的には、エポキシ樹脂フィルムからなっていてもよい。
【００６２】
多層半完成品構造は、半完成品構造を一体の又は単一片の半完成品構造に再成形するために、成形装置１２及び圧縮ツール１３に引き続いて供給される。
成形プリフォームを製造するための本発明の実施形態において、固定された不織物を有する半完成品構造は、圧縮ツール１３によって成形され、長手方向部分は半完成品構造から切断され、この長手方向部分はプリフォームとして除去される。
【００６３】
成形ＦＲＰ構成部品を製造するための本発明の他の実施形態において、半完成品構造ＨＡ３は、半完成繊維製品の含浸及び樹脂フィルムの樹脂の一部架橋が圧力及び温度の適用に起因して起こるように、圧縮装置１３において加熱されて圧縮される。ここで、半完成品構造の供給移動は圧縮プロセスの間は中断され、半完成品構造ＨＡ４は、任意で、樹脂フィルムの樹脂が少なくとも８０％まで架橋されるように焼き戻し炉１４において硬化され、長手方向部分は、硬化された半完成品構造ＨＡ４から切断され、この長手方向部分は、ＦＲＰ構成部品として除去される。この場合において、引き出しギア１５は、分配ユニット１１を基準にして焼き戻し炉１４の下流に配置されており、前記引き出しギアは、移動中の少なくとも１つの半完成品構造ＨＡ、ＨＢをセットし、それを分配ユニット１１から引き出す。引き出しギア１５の下流に配置された切断ユニット１６は、それまでの間に硬化された半完成品構造を、製造プロセスのさらなる段階において構成部品Ｂの製造に使用される所定長さの部分又は構成部品となるように切断する。この典型的な実施形態において、本発明の引き抜き成形システムＰは、分配ユニット１１と、成形装置１２と、圧縮ツール１３と、任意の焼き戻し炉１４と、引き出しギア１５と、切断ユニット１６とを特徴として備えることができる。
【００６４】
上述した全ての典型的な実施形態において、成形装置１２は、入口側における入口領域Ｅ２と、引き抜き成形システムＰ又はこのシステムを介して案内された半完成品構造ＨＡ及びＨＢの長手方向Ｌにおいて入口領域から離隔された出口側における出口領域Ａ２とを有する外形成形ツールである。少なくとも１つの半完成品構造ＨＡは、一般に、出口側Ａ２において製造されることになる構成部品Ｂと同一又は類似の横断面形状を有する半完成品構造ＨＡ３、ＨＢ３を得るために、成形装置１２に供給されて、その内部で部分的に曲げられる（図２ａ乃至図２ｃ）。図１乃至図４に示された本発明の方法又は本発明の装置の実施形態において、２つの半完成品構造から構成された成形体は、成形装置１２に供給される。分配ユニット１１によって分配された２つ以上の半完成品構造ＨＡ１、ＨＢ１を成形して加工するための引き抜き成形システムＰにおいて、これらの半完成品構造は、一般に、それらが互いに接触して又は水平面を基準にして上下に配置されて接触するような方法で、すなわち成形体として、成形装置１２内に供給される。この成形装置において、半完成品の少なくとも１つの横断面部分又は１つの半完成品領域は、隣接する横断面部分又は半完成品領域に対して部分的に曲げられる（図２ｂ）。その結果、半完成品構造ＨＡ３、ＨＢ３は、横断面形状を有するその出口Ａ２において成形装置１２から出るが、その横断面部分は、製造されることになる構成部品の同一横断面部分と同一配向を有する。すなわち、半完成品構造ＨＡ３、ＨＢ３は、製造されることになる構成部品の横断面形状と類似又は同一の横断面形状を有する（図２ｃ）。
【００６５】
成形装置の出口において接して上下に配置される半完成品構造又はいくつかの半完成品構造ＨＡ３、ＨＢ３は圧縮ツールに供給され、接して上下に配置される２つの半完成品構造ＨＡ３、ＨＢ３は、圧力及び任意に熱の影響を受けて単一片の半完成品構造Ｈ４となるように圧縮される。
【００６６】
本発明によれば、特に、成形装置とその下流に配置された圧縮ツール１３とにおいて曲がった外形、すなわち、０°又は１８０°以外の角度で互いに対して延在している横断面部分又は領域を有する外形を有する半完成品を製造することが提案される。これは、Ｔ字外形、Ｌ字外形、Ｈ字外形、Ω字外形、又は、上述した外形の複合形状、すなわち、角度をもって延在している半完成品表面を有する、又は横断面ベース部分に対して垂直若しくは他の角度で延在している半完成品の横断面部分を有する外形を製造することを可能にする。成形装置から出た少なくとも１つの半完成品構造の曲げられた横断面領域は、その結果、半完成品構造の長手方向ＬＨに延在しているフランジ又はカラーを形成する。
【００６７】
成形装置１２は、（図示しない）受け止め及び案内ユニットを特徴として備え、それにより、少なくとも１つの半完成品構造ＨＡ１、ＨＢ１の横断面が初期形状から公称横断面形状に変化させられる。典型的な一実施形態によれば、受け止め及び案内ユニットは成形通路（図において示されていない）を特徴として備え、該通路を通って少なくとも１つの半完成品構造ＨＡ、ＨＢが案内される。ここで、成形通路の横断面は、成形装置１２の長手方向Ｌ２において連続的に変化する成形外形を特徴として備え、半完成品構造の少なくとも１つの横断面部分の位置は、前記成形外形において変化する。したがって、受け止め及び案内ユニットは、少なくとも１つの半完成品構造及び特にその１つ以上の領域を受け止め、半完成品構造の領域の位置が成形装置における位置に応じて案内されるように、成形装置１２内を通過する間、これらの領域を連続的に変化する位置において保持する。この場合において、受け止め及び案内ユニットは、少なくとも１つの半完成品構造が成形装置内を通過する間、領域が初期位置から公称位置に連続的に変化するような方法で設計されている。半完成品構造は、これらの領域がそれらの公称位置に位置付けられるような方法で圧縮ツール１３に供給される。
【００６８】
半完成品領域の位置変化を制御するために、受け止め及び案内ユニットは、成形外形の代わりに又は追加として、円筒状ローラ等のローラを有するローラガイドを特徴として備えていてもよい。このとき、ローラの軸は、半完成品構造の供給方向Ｖを基準にして横又は垂直に延在している。この場合において、例えば、上下に配置された少なくとも２つのローラから構成されるいくつかの構造が、半完成品構造ＨＡ、ＨＢが受動的にローラを介して案内される又はローラが駆動されている場合には回転しているローラの助けを借りて成形装置１３内を案内されるような方法で、長手方向Ｌ２において連続的に配置されるように、ローラもまた、成形装置１３の長手方向Ｌ２を基準にして上下に、すなわち、長手方向Ｌ２を基準にして垂直に配置されていてもよい。供給方向において連続的に配置されたローラは、半完成品又は半完成品領域がローラによって案内されるときにそれらの位置を変えるために、長手方向Ｌ２において連続的に変化する位置を有していてもよい。上側ローラ、すなわち、半完成品構造が成形装置内を案内されるときに半完成品構造の上方に位置しているローラはまた、長手方向Ｌ２において下側ローラに対して少なくとも部分的にずらして配置されていてもよい。半完成品構造を保持して案内するための受け止め及び／又は案内手段は、ローラ間に設けられていてもよい。
【００６９】
そのような受け止め及び案内ユニットは、成形ツールを介して出口側Ａ２における公称位置に案内される少なくとも１つの半完成品構造の領域又はいくつかの横断面領域を偏移させることを可能とする。
【００７０】
成形装置１２及び半完成品構造の成形の異なる典型的な実施形態が、図２ａ、２ｂ、２ｃを参照して以下に記載される。図２ｃに係る半完成品構造を製造するために、分配ユニット１１によって分配された平坦な半完成品構造ＨＡ１、ＨＢ１は、最初は成形装置１２内に供給される（図２ａ）。ここで、第１の半完成品構造ＨＡ１は、長手方向Ｌ２又はＸ軸を基準として第２の半完成品構造ＨＢ１の上方において垂直方向に位置付けられている。これらの半完成品構造ＨＡ１、ＨＢ１は、成形装置１２の第１の部分においてＸ方向に互いに離隔されている。ここで、上側の半完成品構造ＨＢ１は、２つの隣接する部分ＨＡ１−１及びＨＡ１−２１が上側の半完成品構造ＨＢ１によって覆われず、上側の半完成品構造ＨＢ１が第１の部分ＨＢ１−１によって水平方向又はＹ方向において下側の半完成品構造ＨＡ１を越えて延在しているような方法で、水平方向又はＹ方向を基準にして下側の半完成品構造ＨＡ１の上方に位置している。
【００７１】
成形装置内に導入された半完成品構造の配向はまた、水平に延在している必要はない。
上側の半完成品構造ＨＢ１によって覆われていない下側の半完成品構造ＨＡの横断面の外縁部分ＨＡ１−１が、供給方向Ｖにおける半完成品構造の移動中に（図１）、成形ツール１２の成形外形に起因して下側の半完成品構造の第２の部分ＨＡ２−１に対して次第に角度を増すような方法で、受け止め及び案内ユニット又は成形装置１３の成形外形が実現される。図２ｂに示された初期の成形段階の後、下側の半完成品構造は、まっすぐ延在している第１の部分ＨＡ３−１と、同様にまっすぐ且つ第１の領域ＨＡ３−１を基準にして４５°の角度で延在している第２の部分ＨＡ３−２とを有する曲げられた横断面形状を有する。さらにまた、受け止め及び案内ユニットは、半完成品構造が成形装置１２内を案内されるときに、上側の半完成品構造ＨＢ１の２つの横断面端縁部分ＨＢ１−１及びＨＢ１−３がこの間に位置する中央部分ＨＢ１−２に対して次第に曲げられるような方法で設計されている。図２ｂは、入口側Ｅ３と出口側Ａ３との間のおよそ中央における成形ツール１２の位置における半完成品構造の状態ＨＡ２、ＨＢ２を示している。この場合において、上側の半完成品構造ＨＢ２の外側の横断面部分ＨＢ２−１及びＨＢ２−３は、およそ４５°、すなわち、半完成品部分が出口側Ａ３におけるそれらの公称位置に有する角度のおよそ半分の角度だけ曲げられている。図２ｃは、対照的に、半完成品構造が本発明に係る圧縮ツール１２に供給される成形装置１２の出口Ａ１における半完成品構造の公称状態を示している。この公称状態において、下側の半完成品構造ＨＡ３の横断面は、まっすぐ延在している第１の部分ＨＡ３−１と、同様にまっすぐ且つ第１の領域ＨＡ３−１を基準にして９０°の角度で延在している第２の部分ＨＡ３−２とを有する曲げられた外形を有する。この場合において、第１又は下側の半完成品構造ＨＡ３上に配置された上側の半完成品構造ＨＢ３は、さらにまた、下側の半完成品構造ＨＡ３の第１の部分ＨＡ３−１上に位置している中央部分ＨＡ３−１と、その端部において中央部分から垂直に延在している２つの部分ＨＡ３−１及びＨＡ３−２とを有するＵ字状の横断面を有する。上側の半完成品構造ＨＢ３は、第２の部分ＨＡ３−２が、上側の半完成品構造ＨＡ３の中央部分ＨＡ３−２によって覆われていない部分ＨＡ３−２１（図２ｃに示された中間状態において、これは部分ＨＡ２−２１である）と、上側の半完成品構造ＨＡ３の中央部分ＨＡ３−２によって覆われている部分ＨＡ３−２２（図２ｃに示された中間状態において、これは部分ＨＡ２−２２である）とを有するような方法で、下側の半完成品構造ＨＡ３上に位置付けられている。
【００７２】
成形装置１２の別の実施形態において、第１及び／又は第２のツール部品は、（図示しない）調整ユニットによってそれらが互いに対して移動可能なように実現される。この場合において、上側のツール部品は、好ましくは、並進的に下側のツール部品に対して移動可能とされる。成形装置１２のツール半体同士は、調整ユニット及びそれに連結された駆動ユニットによって、互いに対して移動可能とされる。ツール半体が圧縮ツールとして作動することができるように所定の方法で成形装置１２内を案内される少なくとも１つの半完成品構造Ｈを圧縮するために、所定の力を加えることによってツールを閉鎖することもまた可能である。したがって、成形装置１２は、圧縮成形ツールの形態で実現されてもよい。
【００７３】
上側のツール部品はまた、下側のツール部品に対して空間的に移動可能であってもよい。半完成品構造を受け止めて案内するためのツール部品間に形成された通路の間隙寸法又は大きさは、このようにして調整可能である。さらにまた、これは、ツール部品が一斉に移動されるときに移送を支援する又は移送を阻害するために、特に引き抜き成形プロセス中にツール部品を移動する、すなわち開閉することを可能にする。この寸法は、特に、圧縮ツール１３、焼き戻し炉１４及び／又は切断ユニット１６等の下流のユニットのために速度制御が提供される事例に適している。
【００７４】
複雑な構造を有するプリフォーム又はＦＲＰ構成部品は、成形装置１２に供給される２つ又は３つ以上の半完成品構造ＨＡ、ＨＢ又はＨＡ１、ＨＢ２の組み合わせと、成形装置１２における半完成品領域の成形とのおかげで、引き抜き成形システムＰによって製造されることができる。
【００７５】
示された典型的な実施形態において、平坦な半完成品の形態で分配ユニット１１から成形装置１２の入口側Ａ３に供給されたいくつかの半完成品構造ＨＡ、ＨＢは、出口側Ａ３において異なる横断面形状ＨＡ３、ＨＢ３を有する半完成品構造の成形体に成形される。なお、製造されることになる構成部品Ｂも、横断面部分の配向の点で異なるこれらの横断面形状を有することになる。出口側Ａ２における半完成品構造の全体の成形体の横断面は、特に、互いに角度をもって延在している、すなわち、２つの隣接する横断面半完成品部分ＨＡ３−２１及びＨＡ３−１の長手方向又は中心線が互いに対してある角度で延在している、少なくとも２つの横断面半完成品部分ＨＡ３−２１及びＨＡ３−１を有する。したがって、隣接する横断面半完成品部分ＨＡ３−２１及びＨＡ３−１は、上面２１ａ及び２１ｂを有し、その表面法線は互いに角度をもって延在している、すなわち、特定の場合及び図２ｃに示された典型的な実施形態において表面が互いに垂直に延在している。
【００７６】
成形プリフォームを製造するための本発明の典型的な実施形態において、乾燥不織物及び樹脂材料は、圧縮ツールにおいて加熱される。バインダを用いる場合、加熱は、バインダを最初に液化させた後に硬化させる。それと同時に圧力が、半完成品構造の圧縮を実現するために、圧縮ツールにおいて半完成品構造にかけられる。バインダが用いられる場合、バインダの硬化及び横断面部分の圧縮は、形状を維持しながら互いに対して半完成品構造ＨＡ３の横断面部分を固定する。樹脂フィルムの形態の樹脂材料を用いる場合、加熱は、樹脂を最初に液化させ、その後、半完成品構造ＨＡ３の横断面部分が形状を維持しながら互いに対して固定されるように、不織物が熱及び圧力の同時影響下で圧縮ツールにおいて含浸されて圧縮される。
【００７７】
成形ＦＲＰ構成部品を製造するための本発明の典型的な実施形態において、半完成品構造ＨＡ３は、半完成品繊維の含浸及び樹脂フィルムの樹脂の部分的な架橋が圧力及び熱の影響下で起こるように圧縮ツール１３において加熱されて圧縮される。ここで、半完成品構造の供給移動は、圧縮プロセス中は中断される。その後、半完成品構造Ｈ４は、任意で、樹脂フィルムの樹脂が少なくとも８０％まで架橋される焼き戻し炉１４において硬化されてもよい。硬化又は部分的硬化も、この方法において、圧縮ツール１３において起こってもよい。半完成品構造が焼き戻し炉１４において硬化される場合、「独立した硬化」が達成されるように、すなわち、半完成品構造の独立した横断面部分が実現されるように、半完成品構造は硬化され、樹脂は、圧縮ツール１３において少なくとも部分的に、好ましくは４０％から７０％まで架橋される。この目的のために、半完成品構造は、特にエポキシ樹脂が樹脂フィルムに使用された場合には１００℃から２００℃の温度まで、特に熱可塑性材料が樹脂フィルムに使用された場合には３００℃から４００℃の温度まで、圧縮ツール１３において加熱される。代わりに、樹脂が少なくとも９０％又は１００％さえも架橋される加熱プロセスが、圧縮ツール１３において実行されてもよい。
【００７８】
図４ａに示された圧縮ツール１３は、本方法又は本装置の上述した典型的な実施形態において半完成品構造の成形体ＨＡ−３、ＨＢ−３を圧縮するために設けられており、ベースツール部品又は第１のツール部品３１を特徴として備えるが、その上には図２ｃに係る半完成品構造の成形体ＨＡ−３、ＨＢ−３が置かれる。図２ｃに係る半完成品構造の成形体ＨＡ３及びＨＢ３は、Ｘ方向を基準にして下側の半完成品構造ＨＡ３と、上側の半完成品構造ＨＢ３、すなわち、下側の半完成品構造上に位置している半完成品構造とを特徴として備える。ベースツール部品３１は、成形体の下側の半完成品構造ＨＡ３がベースツール部品３１上に位置付けられるように、半完成品構造の成形体ＨＡ−３、ＨＢ−３を受け止めるために設けられている。下側の半完成品構造ＨＡ３の第１の部分ＨＡ３−１は、構造ＨＡ３がツール部品上に置かれたときに水平に延在している表面外形を有するベースツール部品３１の第１のツール表面３１ａ上において水平方向に延在している。まっすぐ且つ第１の領域ＨＡ３−１に対して９０°の角度で延在している第２の部分ＨＡ３−２は、構造ＨＡ３がツール部品上に置かれたときに垂直に延在している表面外形を有するベースツール部品３１の第２のツール表面３１ｂ上に位置している。第１及び第２のツール表面３１ａ、３１ｂを有するベースツール部品３１のツール表面は、半完成品構造ＨＡ３がベースツール部品３１上の所定位置にあるときに、ベースツール部品に面した半完成品領域ＨＢ３−１及びＨＢ３−２の側面２２ａ、２２ｂが、第１のツール部品３１のツール表面と接触させられることによってその上に置かれることができるような方法で実現される。したがって、半完成品部分ＨＡ３−１の表面２２ａは、典型的な実施形態において示された垂直に延在している表面外形を有するベースツール部品３１の第１のツール表面３１ａに面してその上に位置し、半完成品部分ＨＡ３−２の表面２２ｂは、水平に延在している表面外形を有する第２のツール表面３１ｂに面してその上に位置している。
【００７９】
その結果、圧縮ツール１３は、一般に、互いに角度をもって延在している２つのツール部品表面を有する少なくとも１つのツール部品３２を特徴として備える。ここで、前記ツール部品は、反対側の表面として機能し且つ互いに角度をもって延在している２つのツール部品表面を有するツール部品３１に対して、少なくとも１つの調節ユニットによって、移動可能とされ、ツール部品は、一方のツール部品のツール部品表面及び他方のツール部品のツール部品表面が、反対を向いた表面法線を有してそれぞれ互いに反対側に位置することにより、互いに角度をもって延在している半完成品構造ＨＡ３、ＨＢ３の横断面部分がツール部品と接触させられることができるような方法で配置されている。
【００８０】
第２のツール部品３２、第３のツール部品３３、及び、第４のツール部品３４は、第１のツール部品３１に対して半完成品構造ＨＡ３、ＨＢ３の成形体を押圧するために設けられている。圧縮ツール１３の一実施形態において、第１又はベースツール部品３１は、圧縮ツール１３の支持部品の形態で実現されており、したがって移動可能ではないが、第１のツール部品３１はまた、調整ユニットによって移動可能なように実現されてもよい。
【００８１】
圧縮ツール１３の第１の側Ｌ上に位置している第２のツール部品３２は、第１のツール部品３１の垂直に延在している表面３１ａの反対側に位置付けられ且つそれに対して平行に延在している第１のツール表面３２ａを特徴として備える。第１及び第２のツール部品３１、３２の間に位置している下側の半完成品構造ＨＡ３の第１の部分ＨＡ３−１がＹ方向にツール部品３１、３２を一斉に移動（移動Ｒ１）することによって部分Ｈ４−１となるように圧縮されることができるように、第２のツール部品３２は、第１の調整ユニットにより、Ｙ方向、具体的には、第１のツール部品３１の反対側のツール表面３１ａの法線の方向又は第１の側Ｒの方向に、第１のツール部品３１に対して移動可能とされる。
【００８２】
上側の半完成品構造ＨＡ３によって覆われていない下側の半完成品構造ＨＡ３の第２の部分ＨＡ３−２１が、第１及び第２のツール部品３１、３２をＸ方向に一斉に移動（移動Ｒ２）することによって部分Ｈ４−２１となるように圧縮されることができるように、図４ａに係る圧縮ツール１３の第２のツール部品３２は、さらにまた、第２の調整ユニット４２により、Ｘ方向に移動可能とされる。
【００８３】
図４ａに係る圧縮ツール１３の実施形態において、第３のツール部品３３は、第１のツール部品３１の上方に、すなわち、第１のツール部品３１を基準にして上側ＢＢに向かう方向に設けられて位置している。ここで、この第３のツール部品は、上側の半完成品構造ＨＢ３の中央部分ＨＢ３−２の上方の横断面凹部（図２ｃ）内に挿入されることができる（図４ａ）。横断面凹部は、第３のツール部品の挿入中に第３のツール部品３３の側面３３ａ、３３ｂ、３３ｃと接触する半完成品表面２４ａ、２４ｂ、２４ｃによって画定されている。Ｘ方向に第３のツール部品３３を移動するために、第３のツール部品３３は、図４ａに係る実施形態において、移動可能にツール部品レセプタクル４４に連結されており、そのツール部品レセプタクル４４は、第２の調整ユニット４２に連結されている。これにより、第２の調整ユニット４２が作動すると、第２のツール部品３２も第３のツール部品３３もＸ方向に移動する。第３のツール部品３３は、さらにまた、特にＹ方向においては第２のツール部品３２から分離される。その結果、第３のツール部品３３は、第２のツール部品３２が第２の方向Ｒ２に移動されるときに、第２の方向Ｒ２又はＸ方向に移動する。上下に位置する部分ＨＡ３−２２及びＨＢ３−２は、したがって、負のＸ方向、すなわち、下側ＡＡの方向における第２のツール部品３２の移動中に圧縮される。
【００８４】
第２の調整ユニット４２が作動されたときに第２のツール部品３２及び第３のツール部品３３をＹ方向に移動させるために、第３のツール部品３３も、第２のツール部品３２と同様に第２の調整ユニット４２に直接連結されていてもよい。
【００８５】
ツール部品３２、３３によって与えられる一定の圧縮力、及び、任意には圧縮ツール１３における所定の圧力の与え方の影響下で、上下に位置する２つの半完成品構造ＨＡ３、ＨＢ３の部分ＨＡ３−２２、ＨＢ３−２は、一体の又は単一片の半完成品Ｈ４が圧縮プロセス後に圧縮ツールにおいて作製されて圧縮ツールから出るように、一体の又は単一片の層に圧縮される。
【００８６】
図４ａに係る圧縮ツール１３の実施形態において、さらにまた、第４のツール部品３４が圧縮ツール１３の第２の側Ｒ３上に設けられて配置されている。ここで、この第４のツール部品は、他のツール部品に対して、特に第１のツール部品３１に対して、第１の方向Ｒ１、すなわち、Ｙ方向に移動可能とされる。第４のツール部品３４はまた、不動であってもよく、又は、圧縮ツールにおいて第１のツール部品３１の一部を形成していてもよい。第４のツール部品３４はツール部品表面３４ａを有し、その表面法線は、このツール部品表面３４ａが、第２の側Ｒ３の方向において最も遠くに位置している上側の半完成品構造ＨＡ３の第１の横断面部分ＨＡ３−１の外面２５ａと接触させられることができるように、負のＹ方向に延在している。第２のツール部品３２は、さらにまた、ツール部品表面３２ｃを特徴として備え、その表面法線は正のＹ方向及び右側Ｒ３に向かって延在している。ここで、このツール部品表面は、表面法線が負のＹ方向に延在している、Ｕ字状の半完成品構造ＨＢ３の左突出部ＨＢ３−３の表面と接触させられることができる。
【００８７】
反対側の表面として機能する第４のツール部品３２に対して第２のツール部品３２を移動できることと、ツール部品３２、３４の間且つ突出部ＨＢ３−１及びＨＢ３−３の間における第３のツール部品３３の配置とに起因して、半完成品構造の横断面部分は、表面法線がＹ方向に延在しているツール部品表面によって圧縮されることができる。
【００８８】
圧縮装置１３のツール部品３１、３２、３３、３４にはツール部品表面が設けられているが、その表面法線はこれらのツール表面によって接触して圧縮される半完成品部分の表面法線の反対方向、及び、移動可能なツール部品に面している反対側の表面として機能するツール部品の表面の表面法線の反対方向に延在している。また、ツール部品は調整ユニット４１、４２によってこの表面法線の方向において互いに移動可能とされる。これらのことから、後圧縮を伴う圧縮プロセスを実行することが可能であり、したがって、半完成品構造ＨＡ３、ＨＢ３の成形体を高品質の一体の又は単一片の半完成品に圧縮することが可能である。この場合において、移動可能なツール部品は、このツール部品に面している半完成品構造の成形体の表面の各表面法線の方向における移動可能なツール部品の直線運動をそれぞれ実行することを可能にする少なくとも１つの調整ユニットによって移動されてもよい。調整ユニットは、反対側の表面を基準にして半完成品構造の成形体の横断面中央線を越えて位置しており且つ該反対側の表面に対して押圧されるように横断面部分を圧縮することができる少なくとも１つのツール部品又は複数のツール部品を移動することが可能である。特に、移動可能なツール部品３２を移動させるためのいくつかの調整ユニット５１、５２を設けることが可能である。ここで、各調整ユニットは、反対側の表面として機能するツール部品の各表面法線の方向における直線運動を実行することができる。
【００８９】
示された適用例において、図２ｃに係る圧縮ツール１３内に位置している半完成品構造の成形体の横断面部分ＨＡ３−１及びＨＡ３−２１又はそれらの中心線は、互いに垂直に延在しており、したがって、これらの横断面部分ＨＡ３−１及びＨＡ３−２１の表面法線もまた、互いに垂直に延在している（図２ｃを参照）。少なくとも１つの移動可能なツール部品３２を、一般に互いに角度をもって延在している横断面部分ＨＡ３−１及びＨＡ３−２１の対応する上面に対して押圧するとともに、移動可能なツール部品を横断面部分ＨＡ３−１及びＨＡ３−２１に対してさらに押圧するために、このツール部品は、双方の表面法線、すなわち、第１及び第２の表面法線の方向に移動可能なように配置されている。示された例において横断面部分ＨＡ３−１及びＨＡ３−２１が互いに垂直に延在していることから、ツール部品３２はまた、互いに垂直に延在している２方向において第１のツール部品３１に対して移動可能とされる。圧縮装置１３の一実施形態において、特に２つの持ち上げシリンダ４１、４２から構成され得る２つの直線調整ユニットがこの目的のために設けられる。ここで、前記持ち上げシリンダの端面は、それぞれ、一方は回転不能なツール支持装置４０ａ及び４０ｂに接して、他方はツール部品レセプタクル４３及び４４に接して設置されることができる。直線調整ユニット又は持ち上げシリンダの端面はまた、各ツール支持装置４０ａ及び４０ｂに、かつ／又は、各ツール部品レセプタクル４３及び４４に接続されていてもよい。ツール支持装置４０ａ及び４０ｂはまた、単一片のツール支持装置又は相互連結された部品からなるツール支持装置４０の形態で実現されてもよい。持ち上げ又は調整シリンダは、例えば、油圧式、電気式又は空気圧式で作動され得る。
【００９０】
半完成品部分を圧縮するためのいくつかの調整ユニット４１、４２が、それらに連結されたツール部品をそれらが直線的に移動可能であり、且つ、これらの調整ユニットに連結されたツール部品が、互いに角度をもって延在している表面法線を有する表面を有するような方法で実現される場合、案内ユニットは、これらの調整ユニットのそれぞれに対するツール部品の移動を可能とするために、各調整ユニットと、この調整ユニットによって移動されるツール部品との間で連結される。ここで、ツール部品は各調整ユニットに対してツール部品表面の方向に移動可能であるが、その表面法線は調整移動の方向に各調整ユニットに延在している。本発明のこの態様は、図４ａに示された典型的な実施形態を参照して以下に記載される。
【００９１】
第１の表面法線の方向に移動可能とされる第１のツール部品レセプタクル４３及び移動可能なツール部品３２は、第１の案内ユニット５１を形成しており、該案内ユニットにより、移動可能なツール部品３２は、動かされて第１のツール部品レセプタクル４３に対して前後に移動可能とされる、すなわち、第１の表面法線を基準にして垂直に（且つ長手方向Ｌ３を基準にして垂直に）又は半完成品領域Ｈ４−１の表面に沿って且つしたがって第１のツール部品３１に対して方向Ｒ２に移動可能とされる。第２の表面法線の方向に移動可能とされる第２のツール部品レセプタクル４４及び移動可能なツール部品３２は、さらにまた、第２の案内ユニット５２を形成しており、該案内ユニットにより、移動可能なツール部品３２は、動かされて第２のツール部品レセプタクル４４に対して前後に移動可能とされる、すなわち、第２の表面法線を基準にして垂直に（且つ長手方向Ｌ３を基準にして垂直に）又は半完成品領域Ｈ４−２１の表面に沿って且つしたがって第１のツール部品３１に対して方向Ｒ１に移動可能とされる。
【００９２】
案内ユニット５１、５２は、案内溝及びその内部に係合している案内要素の形態の連結によって実現されてもよい。図４ｄ及び図４ｅに示された実施形態において、案内ユニット５１及び５２は、第１及び第２のツール部品レセプタクル４３及び４４において各案内溝４５及び４６によって且つ移動可能なツール部品３２上に配置された台形状横断面（図４ｄ）からなる各案内要素４７及び４８によって実現される。ここで、案内要素は、確動的嵌合によって各案内溝４５及び４６内に部分的に係合している。いくつかの案内要素４７及び４８は、好ましくは、ツール部品３２に沿って配置されている。ここで、これらの案内要素は、圧縮ツール１３の長手方向Ｌ３を基準にしてツール部品３２の各外側にそれぞれの配向を有して連続的に配置されている（図４ｄ）。したがって、各案内要素４７及び４８を受け止めるためのいくつかの案内溝４５及び４６は、ツール部品レセプタクル４３及び４４に沿って配置されている。ここで、案内溝４５及び４６は、圧縮ツール１３の長手方向Ｌ３を基準にしてツール部品３２に面しているツール部品レセプタクル４３及び４４の各側にそれぞれの配向を有して連続的に配置されている。案内要素４７及び４８並びに案内溝４５及び４６はまた、図示されたもの以外の横断面形状を有していてもよい。ここで、案内要素４７及び４８は、案内溝４５及び４６内に係合しており、したがって、調整ユニット４１、４２に対する各ツール部品３２の直線移動を可能とする。案内要素４７及び４８が、代わりに又は追加として、調整ユニット４１、４２に連結されていてもよく、案内溝４５及び４６が、ツール部品３２上に設けられていてもよい。
【００９３】
少なくとも１つの他のツール部品、すなわち、記載された典型的な実施形態における固定又は不動のベースツール部品３１に対する移動可能なツール部品３２の移動に起因して、２つの調整ユニット４１、４２により、接触表面の表面法線の方向において、圧縮ツール１３内に導入され、互いに対して移動可能とされるツール部品間に位置付けられた半完成品構造ＨＡ３、ＨＢ３（図２ｃ）は、圧縮力及び任意には所定温度の影響下で一体の横断面からなる半完成品Ｈ４に成形される。この場合において、半完成品構造ＨＡ３、ＨＢ３の成形体Ｇの異なる層は、成形装置１２において均一な横断面層に圧縮されることができる。圧縮ツール１３は、さらにまた、ツール部品が一斉に移動されるときにツール部品間に位置している半完成品構造ＨＡ３、ＨＢ３が圧縮されるような方法で、すなわち、移動可能なツール部品３２が、不動のツール部品３１の表面、したがってツール部品間に位置している半完成品構造ＨＡ３、ＨＢ３に対して所定の力で押圧される状態において実現される。ここで、作製された一体の半完成品構造Ｈ４の材料厚みが、与えられた圧力によって生じた半完成品構造の材料の圧縮に起因して減少させられる場合には、移動可能なツール部品３２は、所定時間間隔の範囲内で又は時間に依存して再調整されることができる。
【００９４】
圧縮ツール１３及びこの圧縮ツールによって圧縮されることになる少なくとも１つの半完成品構造はまた、異なって設計されてもよい。数個の変形例が以下に詳細に記載される。
【００９５】
例えば、横断面部分ＨＡ３−１及びＨＡ３−２を特徴として備えるのみであって、したがって単純な曲がった外形を有する１つの半完成品構造のみが圧縮ツール１３において形成されてもよい。この場合には、対応する寸法をそれぞれ有する第１のツール部品及び第２のツール部品３２を有する圧縮ツール１３を設ければ十分である。ここで、少なくとも第２のツール部品３２は、第１の調整ユニット４１及び第２の調整ユニット４２によって第１のツール部品３１の方向に移動可能とされる。横断面部分ＨＡ３−１及びＨＡ３−２が延在している方向はまた、互いに対して９０°以外の角度で傾斜していてもよい。この場合において、第２のツール部品３２の調整方向Ｒ１及びＲ２は、それらが曲がった外形からなる横断面部分の表面法線の方向に延在しているように実現される。
【００９６】
一変形例において、圧縮ツール１３はまた、例えば図２ｃにおける上側の半完成品構造ＨＢ３から構成されるＵ字状の半完成品構造の圧縮及び成形用に実現されて設計されてもよい。この場合において、第２のツール部品３２は、第２のツール部品表面３２ａを有する部分を有さずに実現されてもよい。
【００９７】
例えば、半完成品構造はまた、完全なＨ字外形、又は、１つ以上の突出部が欠落した、すなわち、Ｙ方向において第１のツール部品３１上に位置している中央部分から突出した少なくとも２つの部分を有する部分的なＨ字外形の形態で実現されてもよい。この場合において、横断面凹部が互いに平行に延在している突出部の間に形成されている。ここで、第２のツール部品３１によってＹ方向において第４のツール部品に対して［Ｙ方向に］押圧されることができるツール部品３３は、図４ｅに示された典型的な実施形態に基づいて、上述した横断面凹部内に挿入されることができる。
【００９８】
少なくとも１つのツール部品３２が調整ユニットの移動に対してこれらの２つの角度においてさらに移動可能とされるように調整構造が実現される限り、半完成品構造の部分が互いに角度をもって延在しているならば、図４ａに係る構造は、一般に、特に上述した適用例において利用可能とされる。
【００９９】
圧縮ツール１３は、図２ｃに係る半完成品構造の横断面領域に対する横断面領域の配向を変化させることなく圧縮ツール１３内に導入された半完成品構造の成形体を圧縮するために、一般に、互いに対して移動可能とされる少なくとも２つのツール部品を特徴として備える。
【０１００】
本発明の一実施形態において、ツール内に導入された複雑な構造を有する半完成品構造の成形体を圧縮成形するための圧縮ツールは、互いに角度をもって延在している横断面領域の配向を変化させることなく圧縮ツール１３内に導入された半完成品構造の成形体の後圧縮をも実行するために、少なくとも第１の不動のツール部品と、不動のツール部品に対して移動可能とされる少なくとも１つのツール部品とを特徴として備える。この実施形態の一変形例において、少なくとも１つの不動のツール部品は、互いに角度をもって延在し、且つ、第１及び第２の表面法線を有する２つの接触表面を特徴として備える。この第１及び第２の表面法線は、互いに角度をもって延在し且つ移動可能なツール部品によって圧縮される半完成品構造の成形体の横断面領域の第１及び第２の表面法線の方向にそれぞれ延在している。ここで、不動のツール部品は、反対側の表面を形成している。一変形例において、第１のツール部品はまた、それが第２のツール部品に対して移動可能とされるように実現されてもよい。製造されることになる構成部品の公称厚み及び高い品質を実現するために、本発明は、圧縮プロセスの第１の工程において製造される半完成品厚みを、材料圧縮によって第２の工程において半完成品Ｈ４の公称厚みまで減少させるために、ツール部品を再調整することを提案する。
【０１０１】
駆動ユニットによって駆動される調整ユニットは、ツール部品同士が互いから離隔された位置からそれらが一斉に移動される位置に、すなわち、所定の圧縮力が与えられ、これらの２つの部品間に位置している半完成品構造が所定の方法で圧縮されることができるように、ツール部品を移動することを可能にする。これはまた、例えば、ツール部品が互いから離れるように移動されるときに半完成品構造Ｈ４が圧縮ツール１３から引き抜かれることができ、ツール部品が一斉に移動されるときに半完成品構造Ｈ４が圧縮されることができる不連続モードを実現することを可能にする。
【０１０２】
半完成品構造Ｈ４の長手方向を基準にして湾曲している硬化された半完成品又は構成部品が製造されるべきである場合、圧縮ツール、すなわち、そのツール部品は、好ましくは、それらがその長手方向Ｌ３において湾曲しているように実現されることができる。
【０１０３】
圧縮ツールは、所定温度又は所定の温度変化の任意の影響下で、導入された半完成品を圧縮するために、圧縮力を与える目的で設けられている。
圧縮装置は、曲がった横断面形状を有するＦＲＰ構成部品、特に航空機胴体のフレームを製造することを可能にする。
【０１０４】
図５ａ、５ｂに係る別の典型的な実施形態において、圧縮ツール１３は、ツール部品を有して実現されてもよいが、そのうち２つは互いに反対側に延在している方向にそれぞれ移動可能とされる。図５ａ及び図５ｂは、４つのツール部品６１、６２、６３、６４を有する典型的な実施形態を示している。ここで、ツール部品６１及び６２と、ツール部品６３及び６４は、それぞれ、互いに反対方向に移動可能とされる。
【０１０５】
この構造は、特に、互いに平行に延在している２つの長手方向フランジ７１、７２と、２つの長手方向フランジを接続する中央部分又はウェブ７３とを有するＨ字外形を圧縮することを可能とする。なお、２つの長手方向フランジ７１、７２と中央部分又はウェブ７３とは、結果として、それぞれ互いに面している表面間に２つの対向する凹部６５、６６を形成している。この目的のために、第１及び第２のツール部品６１、６２は、それぞれ、調整ユニット６１ａ及び６２ａにより、長手方向フランジの横断面部分７１、７２の長手方向に対して垂直であって圧縮ツールの長手方向Ｌ３に対しても垂直である方向Ｒ６１及びＲ６２において互いに対して直線的に移動可能とされる。第３及び第４のツール部品６３及び６４は、調整ユニット６３ａ及び６４ａにより、横断面図（図５ａ、５ｂ）において第１及び第２のツール部品６１、６２の移動方向に対して垂直に延在している方向Ｒ６３及びＲ６４において互いに対して直線的に移動可能とされる。ここで、第３及び第４のツール部品は、凹部６５、６６内に挿入されることができ、ウェブから延在している長手方向フランジの横断面部分７１、７２に沿ってこのウェブの両側において移動可能とされる。
【０１０６】
圧縮ツールは、一般に、加熱ユニットを特徴として備えてもよい。この場合において、温度監視装置を有する温度センサが設けられることが好ましい。プロセス温度の制御のために、特に、製造されることになる半完成品又は構成部品の品質を最適化することが可能である。これはまた、目的のある温度監視によって再現可能な試運転を実行することを可能とする。
【０１０７】
引き抜き成形システム又は引き抜き成形装置Ｐには、公称温度を特定することができ、制御装置及び加熱ユニットの対応する作動部を特徴として備える制御ユニットが設けられてもよく、該制御ユニットにより加熱ユニットの公称温度が特定されて制御されることができる。
【０１０８】
引き抜き成形システムＰは、成形装置１２内に半完成品構造を供給するための引き出しギア１５を特徴として備える。ここで、引き出しギアは、クランピングジョーによって半完成品構造の供給移動Ｖを実現する。
【図１】
2011513085.tif 000003
【図２ａ】
2011513085.tif 000004
【図２ｂ】
2011513085.tif 000005
【図２ｃ】
2011513085.tif 000006
【図３】
2011513085.tif 000007
【図４ａ】
2011513085.tif 000008
【図４ｂ】
2011513085.tif 000009
【図４ｃ】
2011513085.tif 000010
【図４ｄ】
2011513085.tif 000011
【図４ｅ】
2011513085.tif 000012
【図５ａ】
2011513085.tif 000013
【図５ｂ】
2011513085.tif 000014
【国際調査報告】
2011513085.tif 000015
2011513085.tif 000016
2011513085.tif 000017
2011513085.tif 000018
2011513085.tif 000019
2011513085.tif 000020
2011513085.tif 000021
2011513085.tif 000022
2011513085.tif 000023
2011513085.tif 000024